Procédé de préparation d'un phosphate ferrique de qualité batterie, comprenant les étapes suivantes : ajouter goutte à goutte un acide organique à une solution de sel de phosphate pour obtenir une solution acide ; ajouter un sel ferreux à la solution acide et effectuer une dissolution thermique pour obtenir une solution chaude ; ajouter du peroxyde d'hydrogène à la solution chaude et effectuer une réaction à température constante pour générer du phosphate ferrique dihydraté ; et sécher le produit pour obtenir le phosphate ferrique de qualité batterie. Procédé de préparation d'un phosphate ferrique de qualité batterie selon la revendication 1, dans lequel l'acide organique comprend au moins un parmi l'acide formique, l'acide acétique, l'acide oxalique, l'acide citrique, l'acide benzoïque, l'acide succinique, l'acide de fruit et l'acide lactique. Procédé de préparation d'un phosphate ferrique de qualité batterie selon la revendication 1, dans lequel un pH de la solution acide est de 1,5 à 2,5. Procédé de préparation d'un phosphate ferrique de qualité batterie selon la revendication 1, dans lequel une vitesse de goutte à goutte d'addition du peroxyde d'hydrogène goutte à goutte à la solution chaude est de 0,5 à 2 mL/min, une concentration massique du peroxyde d'hydrogène est de 8 à 30 %, et un rapport molaire du peroxyde d'hydrogène à l'élément fer dans la solution chaude est de 1:2 à 10. Procédé de préparation d'un phosphate ferrique de qualité batterie selon la revendication 1, dans lequel l'étape d'ajout d'un sel ferreux à la solution acide comprend l’étape suivante : ajouter le sel ferreux à la solution acide selon un rapport molaire du fer au phosphore de 0,9 à 1,1:1. Procédé de préparation d'un phosphate ferrique de qualité batterie selon la revendication 1, dans lequel une température pour la dissolution thermique est de 40 à 70°C. Procédé de préparation d'un phosphate ferrique de qualité batterie selon la revendication 1, dans lequel une température pour la réaction à température constante est de 60 à 90°C. Procédé de préparation d'un phosphate ferrique de qualité batterie selon la revendication 1, dans lequel le procédé de préparation d'un phosphate ferrique de qualité batterie comprend en outre les étapes suivantes : après la formation de phosphate ferrique dihydraté, sédimenter et filtrer le produit, et laver le produit avec une solution acide avec un pH de 3 à 5 à une température de 40 à 70°C selon un rapport solide-liquide de 1:3 à 5, puis laver et sédimenter le produit avec de l'eau à température ambiante avec un rapport solide-liquide de 1:3 à 10. Procédé de préparation d'un phosphate ferrique de qualité batterie selon la revendication 1, dans lequel le sel de phosphate comprend au moins un parmi le phosphate de lithium, le phosphate de sodium, le phosphate de potassium, le dihydrogénophosphate de potassium et le dihydrogénophosphate de sodium ; le sel ferreux comprend au moins un parmi le sulfate ferreux heptahydraté, le chlorure ferreux et le nitrate ferreux. Phosphate ferrique de qualité batterie, qui est préparé par le procédé de préparation d'un phosphate ferrique de qualité batterie selon l'une quelconque des revendications 1 à 9.